(57)【要約】【課題】人々の健康や自然環境に対する影響が少なく、且つ酸性雨等にも高い防錆効果を発揮し得る防錆塗料を提供すること。【解決手段】水分散型のエポキシエステル樹脂、及び酸化防錆顔料を含む防錆塗料。【選択図】なし【特許請求の範囲】
【請求項１】
水分散型のエポキシエステル樹脂、及び酸化防錆顔料を含む防錆塗料。
【請求項２】
前記エポキシエステル樹脂の前記酸化防錆顔料に対する重量比が１．１〜３．５である請求項１に記載の防錆塗料。
【請求項３】
１００Ｋｕ以上、１５０Ｋｕ以下の粘度を有する請求項１又は２のいずれか１項に記載の防錆塗料。
【発明の詳細な説明】
【技術分野】
【０００１】
本発明は、水道配管やガス配管等に塗付する防錆塗料に関する。
【背景技術】
【０００２】
一般的に、水道配管やガス配管等（これらの配管のネジ接合部を含む）の防錆効果を高めるためには、その表面に防錆塗装が施される。
そのような防錆塗装に使用される従来の防錆塗料としては、例えば、金属亜鉛を多量に含有しているジンクリッチ塗料が挙げられる。
ジンクリッチ塗料の主成分は金属亜鉛（９０重量％以上）であり、その他の成分として樹脂や有機溶剤等を含む。このジンクリッチ塗料は、塗装後、金属亜鉛の表面が酸化されて連続した酸化亜鉛の被膜を形成し、その被膜と金属亜鉛とによって防錆効果を発揮する。
尚、この様な従来技術に関しては、当業者の間で広く知られているものであり、詳しく言及した特許文献などが無いため、先行技術文献を開示できない。
【発明の開示】
【発明が解決しようとする課題】
【０００３】
ジンクリッチ塗料に含まれる有機溶剤の中には、シックハウス症候群の原因となるＶＯＣ（トルエンやキシレン等の揮発性有機化合物）が含まれており、使用量や使用場所等については、人々の健康や自然環境への影響を十分に配慮して使用する必要がある。
また、近年、排ガスなどによって雨が酸性化する酸性雨が問題となっている。酸性雨は、ジンクリッチ塗料の主成分である金属亜鉛を溶かし得る。そのため、酸性雨は、ジンクリッチ塗料により形成された塗膜の劣化を進行させ、その防錆効果を大きく低減させる。
【０００４】
本発明は、上記実情に鑑みてなされたものであって、人々の健康や自然環境に対する影響が少なく、且つ酸性雨等にも高い防錆効果を発揮し得る防錆塗料を提供するものである。
【課題を解決するための手段】
【０００５】
本発明の第１特徴構成は、水分散型のエポキシエステル樹脂、及び酸化防錆顔料を含む防錆塗料である点にある。
〔作用及び効果〕
本発明の防錆塗料は、水分散型のエポキシエステル樹脂を使用するため、溶剤として有機溶剤を使用する必要がない。そのため、塗装後にシックハウス症候群の原因となるＶＯＣ（トルエンやキシレン等の揮発性有機化合物）が発生することもなく、人々の健康や自然環境に対する影響が少ない。
さらに、本発明の防錆塗料は、エポキシエステル樹脂を含有している。エポキシエステル樹脂によって形成された塗膜は、優れた耐蝕性（雨、風、日光等の自然環境に曝されても、劣化し難い性質）と防蝕性（下地を腐食する物質（水や空気等）が透過し難い性質）とを有し得る。そのため、その塗膜は、例え酸性雨に曝された場合においても、劣化し難く、且つ酸性雨の透過を抑制し得るので、高い防錆効果を発揮し得る。
またさらに、本発明の防錆塗料は、下地に対する密着性が良く（エポキシエステル樹脂が、その分子骨格に水酸基を有することに起因する）、優れた接着安定性を有し得、短期間で剥がれ落ちることもなく、長期にわたって高い防錆効果を発揮し得る。
尚、本発明の防錆塗料は、水（防錆塗料はエポキシエステル樹脂を分散させるために使用される）を含むので、本発明の防錆塗料を下地に塗装すると、その水が下地を腐食してしまう虞がある。しかしながら、本発明の防錆塗料は、酸化防錆顔料を含有しており、この酸化防錆顔料の働きによって、本発明の防錆塗料中に含まれる水による下地の腐食を防止することができる。
【０００６】
本発明の第２特徴構成は、前記エポキシエステル樹脂の前記酸化防錆顔料に対する重量比が１．１〜３．５である点にある。
〔作用及び効果〕
本発明の防錆塗料に含まれるエポキシエステル樹脂と酸化防錆顔料との配合割合を、エポキシエステル樹脂の酸化防錆顔料に対する重量比で１．１〜３．５となるように配合することによって、より確実に上述の高い防錆効果を発揮し得る。
すなわち、重量比が１．１よりも小さければ、エポキシエステル樹脂の含有量が低すぎて、上述の優れた耐蝕性、防蝕性、接着安定性を発揮し難くなる。また、重量比が３．５よりも高くなると、酸化防錆顔料の含有量が低すぎて、本発明の防錆塗料中に含まれる水による下地の腐食を防止し難くなる。
【０００７】
本発明の第３特徴構成は、１００Ｋｕ以上、１５０Ｋｕ以下の粘度を有する点にある。
〔作用及び効果〕
粘本発明の防錆塗料の粘度を１００Ｋｕ以上、１５０Ｋｕ以下とすることによって、均一に塗布し易くなる。
すなわち、粘度が１００Ｋｕよりも小さい場合には、粘度が低すぎて液垂れが生じ易くなる。そのため、特に配管のネジ接合部におけるねじ山部分の塗膜が薄くなり、錆び易くなる。
一方、粘度が１５０Ｋｕよりも大きい場合は、粘度が高すぎて塗装時にムラが生じ易く、均一で見た目のきれいな塗膜が得られ難くなる。
【発明を実施するための最良の形態】
【０００８】
本発明の防錆塗料は、以下に記載される水分散型のエポキシエステル樹脂、及び酸化防錆顔料を主材として所定の割合で配合し、必要に応じて種々の添加剤を加え、公知の攪拌技術で混合して製造することができる。また、本発明の防錆塗料は、公知の塗装方法によって所定の下地に塗布することが可能であり、塗布した後、水分が気化し、固化して塗膜が形成されることによって、下地を被覆防錆することができる。
【０００９】
（水分散型のエポキシエステル樹脂）
本発明における水分散型のエポキシエステル樹脂とは、水中にエポキシエステル樹脂が分散した状態で存在する、ディスパージョン（分散粒子径０．００１μｍ〜０．１μｍ）や、エマルジョン（分散粒子径０．１μｍ以上）を意味する。
本発明におけるエポキシエステル樹脂とは、エポキシ樹脂（１分子中にエポキシ基を２個以上持つ樹脂状物質）と各種脂肪酸との反応物、又はエポキシ樹脂とポリアクリル酸との反応物の少なくともいずれか一方を意味しており、その分子骨格に少なくとも１つの水酸基を有する。
本発明において使用可能なエポキシ樹脂としては、ビスフェノールＡ型エポキシ樹脂（分子骨格にビスフェノール−Ａ構造を有するエポキシ樹脂）、ビスフェノールＦ型エポキシ樹脂、ビスフルオレン型エポキシ樹脂、ビスクレゾールフルオレン型エポキシ樹脂、脂肪族エポキシ樹脂などが挙げられるが、好ましくは、優れた耐蝕性と防蝕性とを有するビスフェノールＡ型エポキシ樹脂である。
尚、エポキシエステル樹脂は、構成するエポキシ樹脂又は有機酸（脂肪酸若しくはポリアクリル酸）の種類と、それらの組み合わせによって、種々のエポキシエステル樹脂が存在し得、且つそれぞれのエポキシエステル樹脂が異なる物性を有し得る。即ち、状況に応じてそのような種々のエポキシエステル樹脂を使い分けて使用することによって、下地に形成される塗膜の性質を容易に調節することができる。
例えば、下地に形成される塗膜の強度をもう少し強くしたいというような場合においては、塗膜強度を強化させ得るエポキシエステル樹脂（例えば、より大きな分子量を有するエポキシエステル樹脂を選択する）を使用することによって、塗膜の強度を容易に強化することができる。
【００１０】
（酸化防錆顔料）
本発明における酸化防錆顔料とは、下地を構成する金属元素の有するイオン化傾向よりも大きいイオン化傾向を有する金属元素を含む顔料を意味しており、例えば、リン酸亜鉛、リン酸アルミニウム、酸化亜鉛等を含むものが挙げられる。
【００１１】
（配合割合）
本発明の防錆塗料に含まれるエポキシエステル樹脂と酸化防錆顔料との配合割合は、エポキシエステル樹脂の酸化防錆顔料に対する重量比で１．１〜３．５となるように配合することが望ましい。
【００１２】
（その他の添加剤）
本発明の防錆塗料には、必要に応じて、以下に記載されるような添加剤を加えることができる。使用可能な添加剤としては、例えば、水と相溶し且つ人体や環境に対する影響の少ない有機溶剤（例えば、エチレングリコールモノブチルエーテル、エチレングリコールモノイソプロピルエーテル、３−メチル−３−メトキシブタノール等）、水溶性の消泡剤、無機系体質顔料（炭酸カルシウム、水酸化アルミニウム、タルク等）、粘度調整剤、硬化促進剤、着色剤等が挙げられる。
【００１３】
（粘度）
本発明の防錆塗料の粘度は、好ましくは、１００Ｋｕ以上、１５０Ｋｕ以下である。尚、粘度の測定方法については、ストーマー粘度計法（日本工業規格（ＪＩＳ）Ｋ５６００−２−２  塗料一般試験方法  第２部：塗料の性状・安定性  第２節：粘度  ｐ１５３〜１５５参照）を採用する。
【００１４】
（下地）
本発明の防錆塗料を適用し得る下地としては、例えば、水道配管やガス配管等（これらの配管のネジ接合部を含む）が挙げられるが、これらに限定されるものではない。また、下地の材質については、例えば、鉄板、亜鉛鋼板等が挙げられるが、これらに限定されるものではない。
【実施例】
【００１５】
以下に、本発明について、実施例を示してさらに説明するが、本発明は、これら実施例に限定されるものではない。
【００１６】
〔実施例１〕
＜配合割合＞
水分散型エポキシエステル樹脂（ウォーターゾル  ＥＦＤ−５５０１（大日本インキ化学工業社製  不揮発分３５％））                                    ４５．０ｇ
酸化防錆顔料（酸化亜鉛：酸化亜鉛１種（堺化学工業社製））          ５．０ｇ
酸化防錆顔料（塩基性リン酸亜鉛：ＬＦボウセイＰＷ２（キクチカラー社製）））
５．０ｇ
タルク（ＬＭＳ−２００（富士タルク工業社製））                  １５．０ｇ
着色剤（酸化チタン（Ｒ―６５０（堺化学工業社製））              １５．０ｇ
３−メチル−３−メトキシブタノール                                ２．０ｇ
粘度調整剤                                                        ０．４ｇ
水                                                                  適量
合計                                                            ８７．４ｇ
上記各成分をペイントシェイカーに投入し、９０分攪拌して、粘度を１２０Ｋｕになるように調製した塗料を得た。固形分として、５５．７５ｇの塗料であった。
【００１７】
〔実施例２〕
＜配合割合＞
水分散型エポキシエステル樹脂（ウォーターゾル  ＥＦＤ−５５０１（大日本インキ化学工業社製  不揮発分３５％））                                    ４５．０ｇ
酸化防錆顔料（酸化亜鉛：酸化亜鉛１種（堺化学工業社製））          ９．０ｇ
酸化防錆顔料（塩基性リン酸亜鉛：ＬＦボウセイＰＷ２（キクチカラー社製））
５．０ｇ
タルク（ＬＭＳ−２００（富士タルク工業社製））                  １５．０ｇ
着色剤（酸化チタン（Ｒ―６５０（堺化学工業社製））              １５．０ｇ
３−メチル−３−メトキシブタノール                                ２．０ｇ
粘度調整剤                                                        ０．４ｇ
水                                                                  適量
合計                                                            ９１．４ｇ
上記各成分をペイントシェイカーに投入し、９０分攪拌して、粘度を１４０Ｋｕになるように調製した塗料を得た。固形分として、５９．７５ｇの塗料であった。
【００１８】
〔実施例３〕
＜配合割合＞
水分散型エポキシエステル樹脂（ウォーターゾル  ＢＭ−１０００（大日本インキ化学工業社製  不揮発分３５％））                                      ４５．０ｇ
酸化防錆顔料（酸化亜鉛：酸化亜鉛１種（堺化学工業社製））          ５．０ｇ
酸化防錆顔料（塩基性リン酸亜鉛：ＬＦボウセイＰＷ２（キクチカラー社製））
５．０ｇ
タルク（ＬＭＳ−２００（富士タルク工業社製））                  １５．０ｇ
着色剤（酸化チタン（Ｒ―６５０（堺化学工業社製））              １５．０ｇ
３−メチル−３−メトキシブタノール                                ２．０ｇ
粘度調整剤                                                        ０．４ｇ
水                                                                  適量
合計                                                            ８７．４ｇ
上記各成分をペイントシェイカーに投入し、９０分攪拌して、粘度を１３０Ｋｕになるように調製した塗料を得た。固形分として、５５．７５ｇの塗料であった。
【００１９】
〔実施例４〕
＜配合割合＞
水分散型エポキシエステル樹脂（ウォーターゾル  ＢＭ−１０００（大日本インキ化学工業社製  不揮発分３５％））                                      ４５．０ｇ
酸化防錆顔料（酸化亜鉛：酸化亜鉛１種（堺化学工業社製））        ９．０ｇ
酸化防錆顔料（塩基性リン酸亜鉛：ＬＦボウセイＰＷ２（キクチカラー社製））
５．０ｇ
タルク（ＬＭＳ−２００（富士タルク工業社製））                １５．０ｇ
着色剤（酸化チタン（Ｒ―６５０（堺化学工業社製））            １５．０ｇ
３−メチル−３−メトキシブタノール                              ２．０ｇ
粘度調整剤                                                      ０．４ｇ
水                                                                適量
合計                                                          ９１．４ｇ
上記各成分を、ペイントシェイカーに投入し、９０分攪拌して、粘度を１３０Ｋｕになるように調製した塗料を得た。固形分として、５９．７５ｇの塗料であった。
【００２０】
〔実施例５〕
<配合割合>
水分散型エポキシエステル樹脂（フタルキッド  Ｗ７９０（日立化成工業社製）  不揮発分３５％）                                                      ５１．２ｇ
酸化防錆顔料（酸化亜鉛：酸化亜鉛１種（堺化学工業社製））          ２．６ｇ
酸化防錆顔料（塩基性リン酸亜鉛：ＬＦボウセイＰＷ２（キクチカラー社製））
２．６ｇ
タルク（ＬＭＳ−２００（富士タルク工業社製））                  ２０．０ｇ
着色剤（酸化チタン（Ｒ―６５０（堺化学工業社製））              １０．０ｇ
着色剤（カーボンＭＡ−１００(三菱カーボン社製)）                  １．９ｇ
３−メチル−３−メトキシブタノール                                ４．０ｇ
増粘剤（モビニールＬＭＤ７０１０（ニチゴー・モビニール社製））    １．９ｇ
消泡剤（サーフィノール１０４（日信化学工業社製））                １．０ｇ
消泡剤（ＢＹＫ０２２（ＢＹＫケミー社製））                        ０．１ｇ
硬化促進剤（Ｄｉｃｎａｔｅ３１１１（大日本インキ化学工業社製））  ０．４ｇ
粘度調整剤                                                          適量
水                                                                  適量
合計                                                            ９５．７ｇ
上記各成分をペイントシェイカーに投入し、９０分攪拌して、粘度１１０Ｋｕの塗料を得た。
【００２１】
〔実施例６〕
<配合割合>
水分散型エポキシエステル樹脂（フタルキッド  Ｗ２３４２（日立化成工業社製）  不揮発分３５％）                                                    ５１．２ｇ
酸化防錆顔料（酸化亜鉛：酸化亜鉛１種（堺化学工業社製））          ２．６ｇ
酸化防錆顔料（塩基性リン酸亜鉛：ＬＦボウセイＰＷ２（キクチカラー社製））
２．６ｇ
タルク（ＬＭＳ−２００（富士タルク工業社製））                  ２０．０ｇ
着色剤（酸化チタン（Ｒ―６５０（堺化学工業社製））              １０．０ｇ
着色剤（カーボンＭＡ−１００(三菱カーボン社製)）                  １．９ｇ
３−メチル−３−メトキシブタノール                                ４．０ｇ
増粘剤（モビニールＬＭＤ７０１０（ニチゴー・モビニール社製））    １．９ｇ
消泡剤（サーフィノール１０４（日信化学工業社製））                １．０ｇ
消泡剤（ＢＹＫ０２２（ＢＹＫケミー社製））                        ０．１ｇ
硬化促進剤（Ｄｉｃｎａｔｅ３１１１（大日本インキ化学工業社製））  ０．４ｇ
粘度調整剤                                                          適量
水                                                                  適量
合計                                                            ９５．７ｇ
上記各成分をペイントシェイカーに投入し、９０分攪拌して、粘度１２０Ｋｕの塗料を得た。
【００２２】
〔実施例７〕
<配合割合>
水分散型エポキシエステル樹脂（フタルキッド  Ｗ２３５０Ｅ（日立化成工業社製）  不揮発分３５％）                                                  ５１．２ｇ
酸化防錆顔料（酸化亜鉛：酸化亜鉛１種（堺化学工業社製））          ２．６ｇ
酸化防錆顔料（塩基性リン酸亜鉛：ＬＦボウセイＰＷ２（キクチカラー社製））
２．６ｇ
タルク（ＬＭＳ−２００（富士タルク工業社製））                  ２０．０ｇ
着色剤（酸化チタン（Ｒ―６５０（堺化学工業社製））              １０．０ｇ
着色剤（カーボンＭＡ−１００(三菱カーボン社製)）                  １．９ｇ
３−メチル−３−メトキシブタノール                                ４．０ｇ
増粘剤（モビニールＬＭＤ７０１０（ニチゴー・モビニール社製））    １．９ｇ
消泡剤（サーフィノール１０４（日信化学工業社製））                １．０ｇ
消泡剤（ＢＹＫ０２２（ＢＹＫケミー社製））                        ０．１ｇ
硬化促進剤（Ｄｉｃｎａｔｅ３１１１（大日本インキ化学工業社製））  ０．４ｇ
粘度調整剤                                                          適量
水                                                                  適量
合計                                                            ９５．７ｇ
上記各成分をペイントシェイカーに投入し、９０分攪拌して、粘度１３０Ｋｕの塗料を得た。
【００２３】
〔実施例８〕
<配合割合>
水分散型エポキシエステル樹脂（フタルキッド  Ｗ７９６（日立化成工業社製）不揮発分３５％）                                                        ５１．２ｇ
酸化防錆顔料（酸化亜鉛：酸化亜鉛１種（堺化学工業社製））          ２．６ｇ
酸化防錆顔料（塩基性リン酸亜鉛：ＬＦボウセイＰＷ２（キクチカラー社製））
２．６ｇ
タルク（ＬＭＳ−２００（富士タルク工業社製））                  ２０．０ｇ
着色剤（酸化チタン（Ｒ―６５０（堺化学工業社製））              １０．０ｇ
着色剤（カーボンＭＡ−１００(三菱カーボン社製)）                  １．９ｇ
３−メチル−３−メトキシブタノール                                ４．０ｇ
増粘剤（モビニールＬＭＤ７０１０（ニチゴー・モビニール社製））    １．９ｇ
消泡剤（サーフィノール１０４（日信化学工業社製））                １．０ｇ
消泡剤（ＢＹＫ０２２（ＢＹＫケミー社製）））                      ０．１ｇ
硬化促進剤（Ｄｉｃｎａｔｅ３１１１（大日本インキ化学工業社製））  ０．４ｇ
粘度調整剤                                                          適量
水                                                                  適量
合計                                                            ９５．７ｇ
上記各成分をペイントシェイカーに投入し、９０分攪拌して、粘度１４０Ｋｕの塗料を得た。
【００２４】
〔実施例９〕
<配合割合>
水分散型エポキシエステル樹脂（フタルキッド  Ｗ２３４３（日立化成工業社製）不揮発分３５％）                                                      ５１．２ｇ
酸化防錆顔料（酸化亜鉛：酸化亜鉛１種（堺化学工業社製））          ２．６ｇ
酸化防錆顔料（塩基性リン酸亜鉛：ＬＦボウセイＰＷ２（キクチカラー社製））
２．６ｇ
タルク（ＬＭＳ−２００（富士タルク工業社製））                  ２０．０ｇ
着色剤（酸化チタン（Ｒ―６５０（堺化学工業社製））              １０．０ｇ
着色剤（カーボンＭＡ−１００(三菱カーボン社製)）                  １．９ｇ
３−メチル−３−メトキシブタノール                                ４．０ｇ
増粘剤（モビニールＬＭＤ７０１０（ニチゴー・モビニール社製））    １．９ｇ
消泡剤（サーフィノール１０４（日信化学工業社製））                １．０ｇ
消泡剤（ＢＹＫ０２２（ＢＹＫケミー社製））                        ０．１ｇ
硬化促進剤（Ｄｉｃｎａｔｅ３１１１（大日本インキ化学工業社製））  ０．４ｇ
粘度調整剤                                                          適量
水                                                                  適量
合計                                                            ９５．７ｇ
上記各成分をペイントシェイカーに投入し、９０分攪拌して、粘度１３５Ｋｕの塗料を得た。
【００２５】
〔比較例１〕
＜配合割合＞
水分散型エポキシエステル樹脂（ウォーターゾル  ＥＦＤ−５５０１（大日本インキ化学工業社製  不揮発分３５％））                                    ４５．０ｇ
酸化防錆顔料（酸化亜鉛：酸化亜鉛１種（堺化学工業社製））        １５．０ｇ
酸化防錆顔料（塩基性リン酸亜鉛：ＬＦボウセイＰＷ２（キクチカラー社製））
５．０ｇ
タルク（ＬＭＳ−２００（富士タルク工業社製））                  １５．０ｇ
着色剤（酸化チタン（Ｒ―６５０（堺化学工業社製））              １５．０ｇ
３−メチル−３−メトキシブタノール                                ２．０ｇ
粘度調整剤                                                        ０．４ｇ
水                                                                  適量
合計                                                            ９１．４ｇ
上記各成分を、ペイントシェイカーに投入し、９０分攪拌して、粘度を１３０Ｋｕになるように調製した塗料を得た。固形分として、６５．７５ｇの塗料であった。
【００２６】
〔比較例２〕
＜配合割合＞
水分散型エポキシエステル樹脂（ウォーターゾル  ＥＦＤ−５５０１（大日本インキ化学工業社製  不揮発分  ３５％））                                  ４５．０ｇ
酸化防錆顔料（酸化亜鉛：酸化亜鉛１種（堺化学工業社製））          ５．０ｇ
酸化防錆顔料（塩基性リン酸亜鉛：ＬＦボウセイＰＷ２（キクチカラー社製））
５．０ｇ
タルク（ＬＭＳ−２００（富士タルク工業社製））                  １５．０ｇ
着色剤（酸化チタン（Ｒ―６５０（堺化学工業社製））              １５．０ｇ
３−メチル−３−メトキシブタノール                                ２．０ｇ
粘度調整剤                                                        ０．４ｇ
水                                                              ２０．０ｇ
合計                                                            ８７．４ｇ
上記各成分をペイントシェイカーに投入し、９０分攪拌して、粘度を５０Ｋｕになるように調製した塗料を得た。固形分として、５５．７５ｇの塗料であった。
【００２７】
〔比較例３〕
金属亜鉛を含有する既存のジンクリッチ防錆塗料である「アメルジンク」（大伸化学社製）を使用した。
【００２８】
〔実施例１０〕＜耐酸性試験（耐蝕性試験）及び防錆効果試験（防蝕性試験）＞
上記で製造した１２種類の防錆塗料（実施例１〜９、比較例１〜３）を、それぞれ研磨した亜鉛鋼板上に、膜厚２０μｍの厚さで塗装し、室温にて放置後（２週間）、以下に記載される耐酸性試験（耐蝕性試験）を行った。
また、上記で製造した１２種類の防錆塗料（実施例１〜９、比較例１〜３）を、それぞれ鉄板の平板試験片に塗装し、以下に記載される防錆効果試験（防蝕性試験）を行った。
またさらに、上記で製造した７種類の防錆塗料（実施例１〜４、比較例１〜３）を、それぞれガス配管のネジ接合部に塗装し、以下に記載される防錆効果試験（防蝕性試験）を行った。
＜耐酸性試験＞
塗装した板の上に、２ｃｍ角の枠を粘土で作り、その中に０．１規定の硫酸水溶液を０．２ｃｃ添加し、水が揮発しないように、シャーレなどでフタをし、５５℃にて、２４時間放置して、表面状態を目視にて確認した。
＜防錆効果試験＞
防錆効果は、塩水噴霧試験を行って評価した。評価条件は、３５℃で、５％塩水の噴霧を１２０時間行って、目視にて評価した。
試験結果を以下の表１に示す。
【００２９】
【表１】
2007270115.tif 000002
【００３０】
表１の結果より明らかなように、本発明の防錆塗料（実施例１〜９）は、優れた耐酸性（耐蝕性）と防錆効果（防蝕性）とを有していることがわかる。